(57)【要約】本発明は、（ｉ）モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウム（ＡＯＭ）；または、（ｉｉ）（ｉ）で定義された八モリブデン酸アンモニウム、および結合剤を含む組成物、を基材に塗布し；その後照射すること、を含む、基材上または基材中に画像を与えるための方法に関する。また、上記で定義されたＡＯＭ、および結合剤を含む液体インク組成物も提供される。【特許請求の範囲】
【請求項１】
基材上または基材中に画像を与えるための方法であって、
（ｉ）  モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウム；または
（ｉｉ）  （ｉ）で定義した八モリブデン酸アンモニウム、および結合剤を含む組成物、
を基材に塗布し；
その後照射すること、
を含む、前記方法。
【請求項２】
無水強熱減量値が８．２０〜８．５０の範囲内である、請求項１に記載の方法。
【請求項３】
無水強熱減量値が８．２２〜８．４０の範囲内である、請求項２に記載の方法。
【請求項４】
無水強熱減量値が８．２４〜８．３８の範囲内である、請求項３に記載の方法。
【請求項５】
無水強熱減量値が８．３０〜８．３５の範囲内である、請求項４に記載の方法。
【請求項６】
八モリブデン酸アンモニウムが乾燥α−異性体の形態である、請求項１〜５のいずれか一項に記載の方法。
【請求項７】
組成物が液体インク配合物である、請求項１〜６のいずれか一項に記載の方法。
【請求項８】
組成物が水性、スクリーン、パッド、溶剤またはＵＶフレキソ液体インク配合物である、請求項７に記載の方法。
【請求項９】
組成物が放射線吸収剤をさらに含む、請求項１〜８のいずれか一項に記載の方法。
【請求項１０】
放射線吸収剤が波長範囲１００ｎｍ〜３２ミクロンの放射線を吸収する、請求項９に記載の方法。
【請求項１１】
組成物が追加の発色剤を含む、請求項１〜１０のいずれか一項に記載の方法。
【請求項１２】
照射が１００ｎｍ〜３２ミクロンの波長範囲内であり、好ましくは１０．６ミクロンの波長を有する、請求項１〜１１のいずれか一項に記載の方法。
【請求項１３】
照射がレーザーまたは一連のレーザー光源によって供給される、請求項１２に記載の方法。
【請求項１４】
レーザー照射がＣＯ２レーザーによって供給される、請求項１３に記載の方法。
【請求項１５】
レーザー照射がＮｄ：ＹＡＧレーザーによって供給される、請求項１３に記載の方法。
【請求項１６】
レーザー照射が半導体ダイオードレーザーによって供給される、請求項１３に記載の方法。
【請求項１７】
基材が紙、段ボール、プラスチックフィルム、硬質プラスチック、織物、ガラス、金属、箔、食料品および医薬品から選択される、請求項１〜１６のいずれか一項に記載の方法
。
【請求項１８】
基材を（ｉ）で定義されたＡＯＭおよび結合剤を含む組成物で被覆する工程、並びにカラーマーキングを生成するためにそれらの被覆された基材の一部をエネルギーに暴露する工程、を含む、マーク付き基材を作製するための請求項１〜１７のいずれか一項に記載の方法。
【請求項１９】
モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウム、および結合剤を含む、画像形成で使用するための液体インク組成物。
【請求項２０】
水性、スクリーン、パッド、溶剤またはＵＶフレキソ液体インク配合物である、請求項１９に記載の液体インク組成物。
【請求項２１】
組成物が放射線吸収剤をさらに含む、請求項１９または請求項２０に記載の液体インク組成物。
【請求項２２】
放射線吸収剤が波長範囲１００ｎｍ〜３２ミクロンの放射線を吸収する、請求項２１に記載の液体インク組成物。
【請求項２３】
組成物が追加の発色剤を含む、請求項１９〜２２のいずれか一項に記載の液体インク組成物。
【発明の詳細な説明】
【技術分野】
【０００１】
本発明はレーザー活性化マーキング剤を用いた画像形成法に関する。
【背景技術】
【０００２】
八モリブデン酸アンモニウム（ＡＯＭ）は主に防火材として知られている。ＡＯＭを用いて基材上に画像を形成可能であることが、ＷＯ２００２／０７４５４８に開示されている。
【０００３】
ＡＯＭにはいくつかの公知の異性体、すなわちα−ＡＯＭ、β−ＡＯＭ、δ−ＡＯＭおよびγ−ＡＯＭ並びにＸ−ＡＯＭ、が存在する。米国特許第５９８５２３６号および同第６２３５２６１号を参照されたい。α−ＡＯＭは湿式製法または乾式熱製法のいずれかを用いて作製することができる。乾式熱製法による（dry-thermal）α−ＡＯＭは、高温で
の二モリブデン酸アンモニウム（ＡＤＭ）のか焼または熱分解によって、無水環境にて作製することができる。湿潤（wet）α−ＡＯＭは、米国特許第４７６２７００号に開示さ
れているように、水性スラリー中でＡＤＭを三酸化モリブデンと反応させることにより作製することができる。
【発明の概要】
【０００４】
乾式熱製造工程を用いて作製されており、８．００〜８．８０の範囲の特定の強熱減量値を有するα−ＡＯＭは、レーザーイメージング応用での使用に、驚くべきほどに特に適していることが分かっている。
【０００５】
従って本発明は、
（ｉ）  モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウム；または
（ｉｉ）（ｉ）で定義された八モリブデン酸アンモニウム、および結合剤を含む組成物、を基材に塗布し；
その後、基材を照射すること、
を含む、基材上または基材中に画像を提供する方法を提供する。
【０００６】
また、モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウム、および結合剤を含む、画像形成で使用するための液体インク組成物も提供される。
【０００７】
本発明の目的において、α−ＡＯＭは、２１５〜２２５℃におけるおよそ１８０分間のモリブデン酸アンモニウムの熱分解によって入手可能な（ただし必ずしも得られるわけではない）ものと定義され得る。
【発明を実施するための形態】
【０００８】
強熱減量値（ＬＯＩ）は、特定の温度で材料試料を強く熱し（「強熱し」）、その質量が変化しなくなるまで揮発性物質を逃がすことから成る、無機分析化学において使用される試験によって算出されるものとして、当業者に知られている。ＬＯＩ試験は、高温（例えば２００℃以上）での強熱／揮発による除去によって、本質的に非引火性または非揮発性の物質の固体残渣または灰残渣を残すことができる物質を含む、あらゆる物質の分析に、頻繁に使用される。ＬＯＩ試験に先立ち、典型的には試料を１〜４時間かけて１０５℃
に加熱することによって、試料の残留含水量が決定される。Matthiessen et al.、Communications in Soil Science and Plant Analysis, 36: 2561-2573, 2005；およびBall、Journal of Soil Science, Vol. 15, No. 1, 1964は、土壌試料の残留含水量決定およびそ
の後のＬＯＩ試験について記載している。
【０００９】
「Certain Ammonium Octamolybdate Isomers」、Inv. 337-TA-477 (January 2004)に教示されている通り、ＡＯＭが典型的には４５０℃に加熱されることで、熱分解時に生成される全てのアンモニアおよび水は式：（ＮＨ４）４Ｍｏ８Ｏ２６→８ＭｏＯ３＋２Ｈ２Ｏ＋４ＮＨ３に従って発生することとなる。酸化モリブデン（ＶＩ）は７９５℃で融解する。
【００１０】
典型的にＬＯＩ試験は、空気中で行ってもよいし、あるいは、他の何らかの反応性雰囲気または不活性雰囲気中で行ってもよい。単純な試験は、典型的には、風袋既知の予備強熱したるつぼに数グラムの材料を入れてその質量を測定し、それを１０５℃の恒温炉に設定時間入れ、その後、制御された（例えば、水を含まない、ＣＯ２を含まない）雰囲気下で冷却し、質量を再測定すること、から成る。これにより、試料の％Ｈ２Ｏまたは残留含水量が得られる。この後に、乾燥試料が、ＡＯＭの場合は４５０℃の恒温炉内に設定時間だけ戻される。好適な時間は４時間である。次に、制御された（例えば水を含まない、ＣＯ２を含まない）雰囲気下で、試料が取り出されて冷却される。次に、質量が再測定されて、％ＬＯＩが得られる。
【００１１】
前記方法を繰り返すことで、質量変化の完了が示され得る。
【００１２】
％無水強熱減量値または「ＬＯＤ」値は以下の通りに算出される：
ＬＯＤ＝％ＬＯＩ−％Ｈ２Ｏ含量
【００１３】
好ましいＬＯＤは８．００〜８．８０の範囲内であり、より好ましくは８．２０〜８．５０、さらにより好ましくは８．２２〜８．４０、またさらにより好ましくは８．２４〜８．３８、最も好ましくは８．３０〜８．３５の範囲内であることが判明した。
【００１４】
完全化学量論量のＡＯＭはＬＯＤ＝８．３０を有する。一般的に、ＬＯＤが８．３０から逸脱するにつれて、ＡＯＭはレーザーイメージング応用での使用に次第に適さなくなっていく。ＬＯＤが８．００未満または８．８０超になると、ＡＯＭはレーザーイメージング応用での商業用途が事実上ほぼなくなる。
【００１５】
ＬＯＤが８．００より下回って減少するにつれて、前記材料は酸化モリブデン種がより豊富になる。結果的に、ＡＯＭは変色し、過度に反応性が高いものとなる。これにより、顧客にとって容認できない、非常に望ましくない純白でないまたは有色の外見を有するインクおよび被覆基材が生じる。また、インクが不安定になり、インクの経時的な変色が引き起こされる。そのようなインクで被覆された基材は光安定性が乏しくなり、バックグラウンドの環境光への暴露時にも容易に変色することとなる。
【００１６】
有色のバックグラウンドは、機械のコード可読性にも悪影響を与える可能性がある。８．００未満のＬＯＤを有するＡＯＭ試料はプラスチック加工において不良な結果をもたらす。そのようなＡＯＭは、望ましくない著しく「オフホワイト」色のプラスチック部品を生じる。これは、試料中に存在し、試料の反応性増加によってＡＯＭ中のその濃度がプラスチックへの高温加工中に増加し得る、有色の酸化モリブデンの存在によるものである。
【００１７】
ＬＯＤが８．８０を超えて増加するにつれて、得られる画像の光学濃度は減少し、これにより、バーコード可読性品質が低減され、その結果、バーコード可読性の不足が増加し
、画像の美しさが全体的に損なわれる可能性がある。さらに、インクの不透明度が減少し、これは、良好なバーコード可読性を生むために高い不透明度を必要とする段ボールおよびボール紙等の褐色基材への塗布において望ましくない。
【００１８】
乾燥α−ＡＯＭは、以下の反応を介した、例えば、１６０〜２８０℃、好ましくは２００〜２４０℃における、０．５〜５時間、好ましくは１〜４時間、より好ましくは２．５〜２．５時間の、二モリブデン酸アンモニウム（ＡＤＭ）の熱分解によって調製される：４（ＮＨ４）２Ｍｏ２Ｏ７→（ＮＨ４）２Ｍｏ３Ｏ１０→（ＮＨ４）４Ｍｏ８Ｏ２６＋４ＮＨ３＋２Ｈ２Ｏ
【００１９】
乾燥α−ＡＯＭに完全に変換させるために、ＡＤＭは通常、２１５〜２２５℃の温度範囲内で約３時間加熱される。特定範囲内のＬＯＤ値を有する乾燥α−ＡＯＭの試料は、ＡＤＭを加熱する温度および時間を調節することによって得ることができる。低温であるほど、および／または短時間であるほど、未反応のＡＤＭと、おそらくは三モリブデン酸アンモニウム（ＡＴＭ）中間生成物も含有することになるため、通常、より高いＬＯＤを有するＡＯＭ生成物が生じる。高温であるほど、および／または長時間であるほど、ＡＯＭの三酸化モリブデンへの分解が開始されるため、ＬＯＤはより低くなる。
【００２０】
α−ＡＯＭの好ましい粒径範囲は、１．０〜２．５ミクロンのＤ５０（５０ｔｈ）および７．５〜１５ミクロンのＤ９９（９９ｔｈ）である。
【００２１】
結合剤
α−ＡＯＭは、好ましくは結合剤を含む組成物中に配合することができる。結合剤は、インク／塗料産業によって使用されるいかなる好適な結合剤であってもよい。結合剤はポリマー性結合剤であることが好ましい。ポリマー性結合剤の例は、アクリルポリマー、スチレンポリマーおよびその水素化物、ビニルポリマー、ポリオレフィンおよびその水素化物またはエポキシ化物、アルデヒドポリマー、エポキシドポリマー、ポリアミド、ポリエステル、ポリウレタン、スルホン系ポリマーおよび天然ポリマー並びにこれらの誘導体である。ポリマー性結合剤はポリマー性結合剤の混合物であってもよい。
【００２２】
アクリルポリマーは、少なくとも１つのアクリルモノマーから、または少なくとも１つのアクリルモノマー並びに少なくとも１つのスチレンモノマー、ビニルモノマー、オレフィンモノマーおよび／もしくはマレイン酸モノマーから形成されるポリマーである。アクリルモノマーの例は、アクリル酸またはその塩、アクリルアミド、アクリロニトリル、Ｃ１−６−アルキルアクリレート、例えばアクリル酸エチル、アクリル酸ブチルまたはアクリル酸ヘキシル、ジ（Ｃ１−４−アルキル−アミノ）Ｃ１−６−アルキルアクリレート、例えばジメチルアミノエチルアクリレートまたはジエチルアミノエチルアクリレートおよびそのＣ１−４−アルキルハライド付加物、例えばジメチルアミノエチルアクリレートメチルクロライド、ジ（Ｃ１−４−アルキルアミノ）Ｃ１−６−アルキルアミンおよびアクリル酸から形成されるアミドおよびそのＣ１−４−アルキルハライド付加物、メタクリル酸またはその塩、メタクリルアミド、メタクリロニトリル、Ｃ１−６−アルキルメタクリレート、例えばメタクリル酸メチルまたはメタクリル酸エチル、ジ（Ｃ１−４−アルキルアミノ）Ｃ１−６−アルキルメタクリレートおよびそのＣ１−４−アルキルハライド付加物、ジ（Ｃ１−４−アルキルアミノ）Ｃ１−６−アルキルアミンおよびメタクリル酸から形成されるアミドおよびそのＣ１−４−アルキルハライド付加物並びに架橋剤、例えばＮ，Ｎ’−メチレンビスアクリルアミドである。
【００２３】
スチレンモノマーの例は、スチレン、４−メチルスチレンおよび４−ビニルビフェニルである。ビニルモノマーの例は、ビニルアルコール、塩化ビニル、塩化ビニリデン、ビニルイソブチルエーテルおよび酢酸ビニルである。オレフィンモノマーの例は、エチレン、
プロピレン、ブタジエンおよびイソプレン並びにその塩素化またはフッ素化誘導体、例えばテトラフルオロエチレン（tetrafluroethylene）である。マレイン酸モノマーの例は、マレイン酸、無水マレイン酸およびマレイミドである。アクリルポリマーの例は、ポリ（メチルメタクリレート）、ポリ（ブチルメタクリレート）およびスチレンアクリルポリマーである。
【００２４】
スチレンポリマーは、少なくとも１つのスチレンモノマー並びに少なくとも１つのビニルモノマー、オレフィンモノマーおよび／またはマレイン酸モノマーから形成されるポリマーである。スチレンモノマー、ビニルモノマー、オレフィンモノマーおよびマレイン酸モノマーの例は上記の通りである。スチレンポリマーの例は、スチレンブタジエンスチレンブロックポリマー、スチレンエチレンブタジエンブロックポリマー、スチレンエチレンプロピレンスチレンブロックポリマーである。
【００２５】
ビニルポリマーは、少なくとも１つのビニルモノマーから、または少なくとも１つのビニルモノマーおよび少なくとも１つのオレフィンモノマーもしくはマレイン酸モノマーから形成されるポリマーである。ビニルモノマー、オレフィンモノマーおよびマレイン酸モノマーの例は上記の通りである。ビニルポリマーの例は、ポリ塩化ビニルおよびポリビニルアルコールである。
【００２６】
ポリオレフィンは少なくとも１つのオレフィンモノマーから形成されるポリマーである。オレフィンモノマーの例は上記の通りである。ポリオレフィンの例はポリエチレン、ポリプロピレンおよびポリブタジエンである。アルデヒドポリマーは、少なくとも１つのアルデヒドモノマーもしくはアルデヒドポリマー並びに少なくとも１つのアルコールモノマーもしくはアルコールポリマー、アミンモノマーもしくはアミンポリマーおよび／または尿素モノマーもしくは尿素ポリマーから形成されるポリマーである。アルデヒドモノマーの例は、ホルムアルデヒド、フルフラールおよびブチラールである。アルコールモノマーの例は、フェノール、クレゾール、レゾルシノールおよびキシレノールである。多価アルコールの一例はポリビニルアルコールである。アミンモノマーの例はアニリンおよびメラミンである。尿素モノマーの例は、尿素、チオ尿素（thiurea）およびジシアンジアミド
である。アルデヒドポリマーの一例は、ブチラールおよびポリビニルアルコールから形成されるポリビニルブチラールである。
【００２７】
エポキシドポリマーは、少なくとも１つのエポキシドモノマー並びに少なくとも１つのアルコールモノマーおよび／またはアミンモノマーから形成されるポリマーである。エポキシドモノマーの例はエピクロロヒドリン（epichlorhydrin）およびグリシドールである。アルコールモノマーの例は、フェノール、クレゾール、レゾルシノール、キシレノール、ビスフェノールＡおよびグリコールである。エポキシドポリマーの一例は、エピクロロヒドリン（epichlorihydrin）およびビスフェノールＡから形成されるフェノキシ樹脂で
ある。
【００２８】
ポリアミドは、アミド基、もしくはアミノ基およびカルボキシ基を有する少なくとも１つのモノマーから、または、２つのアミノ基を有する少なくとも１つのモノマーおよび２つのカルボキシ基を有する少なくとも１つのモノマーから形成されるポリマーである。アミド基を有するモノマーの一例はカプロラクタムである。ジアミンの一例は１，６−ジアミノヘキサンである。ジカルボン酸の例は、アジピン酸、テレフタル酸、イソフタル酸および１，４−ナフタレンジカルボン酸である。ポリアミドの例は、ポリヘキサメチレンアジパミド（poyhexamethylene adipamide）およびポリカプロラクタムである。
【００２９】
ポリエステルは、ヒドロキシ基およびカルボキシ基を有する少なくとも１つのモノマーから、または、２つのヒドロキシ基を有する少なくとも１つのモノマーおよび２つのカル
ボキシ基もしくはラクトン基を有する少なくとも１つのモノマーから形成されるポリマーである。ヒドロキシ基およびカルボキシ基を有するモノマーの一例はアジピン酸である。ジオールの一例はエチレングリコールである。ラクトン基を有するモノマーの一例はカプロラクトン（carprolactone）である。ジカルボン酸の例は、テレフタル酸、イソフタル
酸および１，４−ナフタレンジカルボン酸である。ポリエステルの一例はポリエチレンテレフタラートである。いわゆるアルキド樹脂も、ポリエステルポリマーに属すると見なされる。ポリウレタンは、少なくとも１つのジイソシアネートモノマー並びに少なくとも１つのポリオールモノマーおよび／またはポリアミンモノマーから形成されるポリマーである。
【００３０】
ジイソシアネートモノマーの例は、ヘキサメチレンジイソシアネート、トルエンジイソシアネートおよびジフェニルメタンジイソシアネート（diphenyl methane diiscocyanate）である。
【００３１】
スルホン系ポリマーの例は、ポリアリールスルホン、ポリエーテルスルホン、ポリフェニル−スルホンおよびポリスルホンである。ポリスルホンは、４，４−ジクロロジフェニルスルホンおよびビスフェノールＡから形成されるポリマーである。
【００３２】
天然ポリマーはセルロース、天然ゴムまたはゼラチンであり得る。セルロース誘導体の例は、エチルセルロース、ヒドロキシプロピルセルロース、ニトロセルロース、酢酸セルロースおよびプロピオニルセルロースである。
【００３３】
ポリマー性結合剤は、当該技術分野において公知であり、公知の方法により生成することができる。ポリマー性結合剤は、ラジカル重合可能なモノマーおよびＵＶ感受性開始剤を含む組成物のＵＶ照射によって、その場生成することもできる。
【００３４】
好ましいポリマー性結合剤は、アクリルポリマー、ビニルポリマー、アルデヒドポリマー、エポキシドポリマー、ポリアミド、ポリエステルおよび天然ポリマー並びにこれらの誘導体である。より好ましいポリマー性結合剤は、アクリルポリマー、ビニルポリマー、天然ポリマーおよびこれらの誘導体である。
【００３５】
さらにより好ましいポリマー性結合剤は、ポリ（メチルメタクリレート）、ポリ（ブチルメタクリレート）、ポリビニルアルコールおよびセルロースである。最も好ましいポリマー性結合剤はポリ（メチルメタクリレート）である。
【００３６】
さらなる例として、スチレン−アクリル酸コポリマーおよびスチレン／エチルヘキシルアクリレートコポリマー、スチレン／ブタジエンコポリマーまたは酢酸ビニル／クロトン酸コポリマーを含むもの等の、「コアシェル」型ポリマーが挙げられる。
【００３７】
液体インク／塗料系中の結合剤は溶液またはエマルジョンの形態であってよい。
【００３８】
溶剤
乾燥α−ＡＯＭおよび結合剤を含む組成物は溶剤を含んでもよい。溶剤は水、有機溶剤またはその混合物であってよい。有機溶剤の例は、Ｃ１−４−アルキルアセテート、Ｃ１−４−アルカノール、Ｃ２−４−ポリオール、Ｃ３−６−ケトン、Ｃ４−６−エーテル、Ｃ２−３−ニトリル、ニトロメタン、ジメチルスルホキシド、ジメチルホルムアミド、ジメチル−アセトアミド、Ｎ−メチルピロリドンおよびスルホランであり、Ｃ１−４−アルカノールおよびＣ２−４−ポリオールはＣ１−４−アルコキシで置換されていてもよい。Ｃ１−４−アルキルアセテートの例は、酢酸メチル、酢酸エチルおよび酢酸プロピル、酢酸イソプロピルおよび酢酸ブチルである。他の例としては、２−メトキシ−１−メチルエ
チルアセテートおよび２−エトキシ−１−メチルエチルアセテートが挙げられる。Ｃ１−４−アルカノールの例は、メタノール、エタノール、プロパノール、イソプロパノールまたはブタノール、イソブタノール、ｓｅｃ−ブタノールおよびｔｅｒｔ−ブタノールである。好適なアルコールの他の例は、芳香族アルコール、例えばベンジルアルコール、である。そのＣ１−４−アルコキシ誘導体の例は、２−エトキシエタノールおよび１−メトキシ−２−プロパノールである。Ｃ２−４−ポリオールの例は、グリコールおよびグリセロールである。Ｃ３−６−ケトンの例は、アセトン、メチルエチルケトンおよび環式ケトン、例えばシクロヘキサノン、並びにラクトン、例えば４−ブチロラクトンである。Ｃ４−６−エーテルの例は、ジメトキシエタンおよびジイソプロピルエチル、環状エーテル、例えばテトラヒドロフラン、グリコールエーテル、例えばジエチレングリコール、グリコールエーテルエステルおよびジアルキルグリコールエーテルである。Ｃ２−３−ニトリルの一例はアセトニトリルである。他の溶剤としては、直鎖状、分岐鎖状および環状の炭化水素、例えば、ヘプタン、ヘキサンおよびシクロヘキサン等の脂肪族；並びにソルベントナフサ（solvent naphtha (petroleum) light aromatic）、トルエン、キシレンおよびエチルベンゼン等の芳香族化合物、が挙げられる。
【００３９】
溶剤は、水、Ｃ１−４−アルカノール、例えばエタノール、Ｃ１−４−アルキルアセテート、例えば酢酸エチルもしくは酢酸プロピル、もしくはこれらの混合物、またはＣ３−６−ケトン、例えばアセトンもしくはメチルエチルケトンであることがより好ましい。
【００４０】
インク
乾燥α−ＡＯＭおよび結合剤を含む、本発明において有用な組成物は、インク配合物または表面塗料配合物であり得る。インク配合物は、フレキソ印刷インク、グラビア印刷インク、オフセット印刷インク、パッド印刷インク、平版印刷インクまたはスクリーン印刷インクであってよい。インク配合物は水性系であっても溶剤系であってもよい。乾燥α−ＡＯＭが特に好適であるインクの別の種類は、ＵＶフレキソインクである。光開始剤および樹脂を通常含むインクがある。ＵＶフレキソインクで被覆された基材を紫外光に曝すと化学反応が起こり、その反応中、光開始剤がインク成分を固体へと架橋結合させることにより、インクを硬化または乾燥させる。乾燥α−ＡＯＭを含むインクは、電子ビームによる硬化または化学的硬化をされてもよい。
【００４１】
乾燥α−ＡＯＭは「マスターバッチ濃縮物（masterbatch concentrate）」配合物中に
含まることもでき、その後、前記配合物から、レーザーイメージング基材用の塗料／インク組成物を製造してもよい。これらの系の例はＷＯ２０１３／１９２３０７に教示されている。
【００４２】
他の添加剤
乾燥α−ＡＯＭおよび結合剤を含む組成物は他の添加剤を含んでいてもよい。例としては、ポリマー、光／エネルギー吸収剤、ＵＶ吸収剤、例えば２−ヒドロキシ−４−メトキシベンゾフェノン、界面活性剤、ろう、シリコン、湿潤剤、泡制御剤（foam control agent）、乾燥促進剤、着色剤、例えば従来の色素および顔料、蛍光剤、可塑剤、蛍光増白剤、酸化剤もしくは還元剤、安定剤、光安定剤、例えばヒンダードアミン、レオロジー調節剤（rheology modifier）、例えば粘稠化剤、例えばシリカ、低粘稠化剤（thinning agent）、チキソトロピー調節剤（thixotropy modifier）、分散剤、保湿剤、溶剤、接着促進剤、酸もしくは塩基生成剤、酸もしくは塩基除去剤、乳白剤（opaficier）または硬化遅
延剤が挙げられる。
【００４３】
基材
基材は本明細書に記載のＡＯＭを含む組成物で被覆することができる。基材は、シートであっても他のいかなる三次元物体であってもよく、透明であっても不透明であってもよ
い。基材は、紙、段ボール、ボール紙およびカートン用板紙等のセルロース繊維ベース；金属製容器、例えば缶、もしくは金属製の閉鎖物（closure）、すなわちキャップ、等の
金属；金属箔；木材；織物；革；ビン等のガラス；セラミックス並びに／またはポリマーであってよい。ポリマーの例は、ポリエチレンテレフタラート、低密度ポリエチレン、ポリプロピレン、二軸配向ポリプロピレン、ポリエーテルスルホン、ポリ塩化ビニル、ポリエステルおよびポリスチレンである。基材は紙、段ボール、ボール紙またはポリマーフィルムで作られていることが好ましい。また基材は、ポリエチレンテレフタラートフィルム、低密度ポリエチレンフィルム、ポリプロピレンフィルム、二軸配向ポリプロピレンフィルム、ポリエーテルスルホンフィルム、ポリ塩化ビニルフィルムまたはセルロースフィルムから作られた可塑性ポリマーフィルムであることが好ましい。基材はうねのあるプラスチック製品、食料品または医薬品であってもよい。
【００４４】
通常選択される塗料の厚みは０．１〜１０００ミクロンの範囲内である。前記厚みは１〜５００ミクロンの範囲内であることが好ましい。前記厚みは１〜２００ミクロンの範囲内であることがより好ましい。前記厚みは５〜１５０ミクロンの範囲内であることが最も好ましい。
【００４５】
基材は、バーコーター塗布（bar coater application）、回転塗布、噴霧塗布、カーテン塗布、浸漬塗布、エアー塗布（air application）、へら付け、スクリーン、ブレード
塗布またはロール塗布等の標準的な塗料塗布を用いることにより、組成物で被覆することができる。
【００４６】
前記組成物は、液体インク配合物である場合、あらゆる公知の印刷方式を用いて基材に塗布することができる。例としては、オフセット印刷、凹版印刷、フレキソ印刷、グラビア印刷、ＵＶフレキソ印刷、パッド印刷、スクリーン印刷等が挙げられる。
【００４７】
塗料組成物は、例えば周囲温度もしくは高温で、またはＵＶもしくは電子ビーム等のエネルギー硬化を介して、乾燥させてもよい。
【００４８】
基材の表面上に被覆するだけでなく、ＡＯＭは基材のバルク（bulk）内に含ませることもできる。例としては、製造中、例えばサイジング工程で、ＡＯＭを紙に添加することにより作製される、レーザーイメージング可能な紙が挙げられる。
【００４９】
レーザー／レーザー系
本発明は、ｉ）基材を乾燥ＡＯＭを含む組成物で被覆する工程、および、ｉｉ）カラーマーキングを生じさせるために、マーキングが意図される被覆された基材の部分をエネルギーに暴露する工程、を含む、マーク付き基材を作製するための方法を包含する。
【００５０】
エネルギーは熱であってもよいし、あるいは、本明細書で定義されるＡＯＭを含む組成物で被覆された基材に塗布された場合に熱に変換される他のいかなるエネルギーであってもよい。そのようなエネルギーの例は、ＵＶ、近赤外線および中赤外線を含むＩＲ、またはマイクロ波の照射である。
【００５１】
エネルギーはあらゆる好適な方法で被覆された基材に加えることができ、例えば熱は、基材と接触するサーマルプリントヘッドを含むもの等の感熱式プリンターを用いて加えることができる。エネルギーは、好ましくは１００ｎｍ〜３２ミクロンの波長範囲内の電磁放射線または光の形態であってもよい。本発明において有用な乾燥ＡＯＭは、１０．６ミクロンＣＯ２レーザーを用いたレーザーイメージングで特に有効である。光は、コヒーレント光であっても非コヒーレント光であってもよく、広帯域光であっても単色光であってもよい。ＵＶ、可視光およびＩＲ照射は、ランプ、電球およびダイオード等のＵＶ、可視
光またはＩＲ光源を用いることで、または、より好ましくはレーザーを用いることで、加えることができる。レーザーはパルス波放射体であっても連続波放射体であってもよい。ＩＲレーザーの例は、中赤外で放射するＣＯ２レーザー、Ｎｄ：ＹＡＧまたはファイバーレーザーおよび近赤外線で放射するＩＲ半導体レーザーである。エネルギーはＩＲ照射であることが好ましい。エネルギーは７００ｎｍ〜２０ミクロンの範囲内の波長を有するＩＲ照射であることがより好ましい。エネルギーは、中赤外線ＣＯ２レーザーによって生み出されたもの、または近赤外線Ｎｄ：ＹＡＧレーザーによって生み出されたもの等の、ＩＲ照射であることが最も好ましい。最も好ましいＣＯ２レーザーの波長は１０．６ミクロンである。半導体ダイオードレーザー、例えば、ＡｌＧａＩｎＰ、ＡｌＧａＡｓまたはＩｎＧａＡｓＰに基づく系、も好適である。１００ｎｍ〜４０５ｎｍの波長範囲内のＵＶレーザー照射も好適である。光は、単一光源から放射されてもよいし、あるいは、ダイオードアレイ、レーザーアレイまたはレーザーダイオードアレイ系等において複数の光源から放射されてもよい。
【００５２】
他の変色化学作用
本発明において有用な組成物は他の変色化学作用（colour change chemistry）を含ん
でいてもよい。例としては、他の金属オキシアニオン、追加の発色剤（colour developer）を含むまたは含まないロイコ染料、電荷移動剤および炭化剤（charrable agent）並び
にポリイン化合物が挙げられる。
【００５３】
プラスチックのイメージング
ＡＯＭを含む組成物は、特にレーザーを用いた、プラスチックのイメージング、コーディングおよびマーキングにも特に適している。これを行うために、乾燥α−ＡＯＭがプラスチックのバルク内に分散される。乾燥α−ＡＯＭは、粉末として、または液体もしくは固体のマスターバッチを介して、プラスチックに適用することができる。好適な液体マスターバッチは、ポリマー相溶性液状ビヒクル中に溶解した、または好ましくは分散した、乾燥α−ＡＯＭを含む。好適な液状ビヒクルとしては、限定はされないが、植物油または鉱油が挙げられる。液状ビヒクルは乾燥α−ＡＯＭおよびプラスチックの両方と相溶性であることが好ましい。好適な固体マスターバッチは、固体プラスチック中に溶解した、または好ましくは分散した、乾燥α−ＡＯＭを含む。乾燥α−ＡＯＭを含む固体マスターバッチの作製での使用に適したプラスチックとしては、限定はされないが、ＨＤＰＥ、ＬＤＰＥ、ＬＬＤＰＥ、ＰＰＨＰ、ＰＰＣＰ、ＡＢＳ、ＳＡＮ、ＧＰＰＳ、ＨＩＰＳ、ＰＣ、ＰＡ、ＰＯＭ、ＰＭＭＡ、ＰＢＴ／ＰＥＴおよびＰＶＣ等の担体が挙げられる。乾燥α−ＡＯＭは、着色剤、調色液、ＵＶ吸収剤、光安定剤、再加熱剤（reheat agent）、成核剤、清澄剤、抗アセトアルデヒド剤、増摩剤、艶消し剤、真珠箔顔料および金属効果顔料並びに脱酸素剤等の他の添加剤と組み合わせて、プラスチックに適用することができる。乾燥α−ＡＯＭは、射出成形、ブロー成形、異形押出、シート押出およびフィルム押出適用法等の方法を用いて、プラスチックに適用することができる。
【００５４】
エネルギー／光吸収剤
ＡＯＭを含む組成物はエネルギー吸収剤または光吸収剤を含んでいてもよい。これらは１００ｎｍ〜３２ミクロンの領域内の光を吸収することができる。近赤外線スペクトル領域（７００ｎｍ〜２５００ｎｍ）内の光を吸収する化合物が特に好ましい。これらの化合物はＮＩＲ吸収剤として知られている。あらゆる好適なＮＩＲ吸収剤を使用してよい。ＮＩＲ吸収剤の吸光プロファイルまたはλｍａｘが基材の画像形成に使用されるＮＩＲ光源またはレーザーの発光波長とおよそ一致するならば、さらにより好ましい。また、基材の地の色に与える影響が無視できるＮＩＲ吸収剤も好ましい。最も好ましいＮＩＲ吸収剤としては、１）銅（ＩＩ）ヒドロキシルリン酸塩（copper (II) hydroxyl phosphate）等の無機銅塩；２）Ｎ，Ｎ，Ｎ，’Ｎ’−テトラキス（４−ジブチルアミノフェニル）−ｐ−ベンゾキノンビス（イミニウムヘキサフルオロアンチモネート）等の有機ＮＩＲ色素およ
び顔料；３）還元型（reduced）インジウムスズ酸化物、還元型酸化亜鉛、還元型酸化タ
ングステン、金属タングステンブロンズ、例えばセシウムタングステンブロンズ、還元型アンチモンスズ酸化物等の不定比無機化合物；ＡＺＯおよびＦＴＯ等のドープ金属酸化物もこれに包含される；並びに、４）ＰＥＤＯＴ等の導電性ポリマーが挙げられる。
【００５５】
他のエネルギー吸収添加剤としては、ＵＶ吸収剤、可視光吸収剤および中赤外線吸収剤、特にＣＯ２レーザーを用いたイメージングを改善することができるもの、が挙げられる。例としては、雲母、およびＩｒｉｏｄｉｎという製品として知られているＡＴＯ被覆雲母等の雲母系化合物、が挙げられる。
【００５６】
以下の実施例で本発明を説明する。
【実施例】
【００５７】
Ａ．  乾燥αＡＯＭの試料
以下に列挙した２０バッチの乾燥α−ＡＯＭは全て、２１５〜２２５℃でおよそ１８０分間の乾燥機内でのＡＤＭ粉末の熱分解によって調製した。ＬＯＤ値は、以下の通り、８．３２〜８．５７の範囲内に含まれることが分かった。
【００５８】
バッチ  ＬＯＤ
１    ８．３２
２    ８．３４
３    ８．３３
４    ８．３５
５    ８．３６
６    ８．３７
７    ８．３７
８    ８．３８
９    ８．４０
１０  ８．４５
１１  ８．４７
１２  ８．４８
１３  ８．４９
１４  ８．５１
１５  ８．５２
１６  ８．５４
１７  ８．５４
１８  ８．５５
１９  ８．５６
２０  ８．５７
【００５９】
また、比較のために、この範囲の外側のＬＯＤ値を有する以下の乾燥α−ＡＯＭ試料も調製した。
【００６０】
バッチ  ＬＯＤ
２１  ７．９７＝２２５℃で２４０分間のＡＤＭの加熱によって調製。
２２  ８．８５＝２００℃で１２０分間のＡＤＭの加熱によって調製。
【００６１】
１．  インク配合物およびレーザーイメージング性能
各乾燥α−ＡＯＭ試料を以下の通りの水性液体インク配合物にした：
１．  水性アクリル結合剤エマルジョン          ２６．５％
２．  カルボキシル化アクリルコポリマーのモノエタノールアミン塩の水性エマルジョン
１３．５％
３．  ミネラルオイル系消泡剤                  １．５％
４．  ジエチレングリコール                    ２．０％
５．  チタン錯体水溶液                        １．５％
６．  乾燥α−ＡＯＭ粉末試料                  ５５％
【００６２】
Ｓｉｌｖｅｒｓｏｎ分散機を用いて各インクを混合して、５ミクロン未満のヘグマングラインドゲージ粒径を達成させた。
【００６３】
同じフレキソ印刷技術を用いて、各インクを褐色のクラフト紙に塗布した。
【００６４】
次に、被覆された紙を、１０．６ミクロンの波長で放射する３０Ｗ  ＣＯ２レーザーを用いて、画像形成させた。いずれの場合も、１ｃｍ２の正方形が２．８Ｊｃｍ−２のフルエンスで画像形成され、得られた光学濃度がＧｒｅｇｔａｇ−ＭａｃＢｅｔｈ  ＳｐｅｃｔｒｏＥｙｅ  ５０００分光光度計（Ｄ６５、２°）を用いて測定された。これにより、ＬＯＤ対光学濃度のデータが作成された。
【００６５】
結果
ＬＯＤ      ５ｇｓｍ、２．８Ｊ／ｃｍ２  ＯＤＢ
試料１      ８．３２    １．３１
試料２      ８．３４    １．３０
試料３      ８．３３    １．２９
試料４      ８．３５    １．３０
試料５      ８．３６    １．２３
試料６      ８．３７    １．２２
試料７      ８．３７    １．２３
試料８      ８．３８    １．１９
試料９      ８．４０    １．１６
試料１０    ８．４５    １．１１
試料１１    ８．４７    １．０７
試料１２    ８．４８    １．１２
試料１３    ８．４９    １．１０
試料１４    ８．５１    １．１０
試料１５    ８．５２    １．０２
試料１６    ８．５４    １．０２
試料１７    ８．５４    １．０３
試料１８    ８．５５    １．０７
試料１９    ８．５６    １．００
試料２０    ８．５７    １．００
【００６６】
また、
試料２１    ７．９７    未測定−下記参照
試料２２    ８．８５    ０．５５ 
【００６７】
ＬＯＤの増加と共にＯＤＢが減少する全般的な傾向が見られることが分かる。ＬＯＤ＝８．８５を有する試料はＯＢＤ＝０．５５を与えた。係るＯＤＢは、読みやすいコードおよび情報を必要とする応用には低過ぎるであろう。
【００６８】
２．  ＡＯＭ粉末およびインク色
試料２１（ＬＯＤ＝７．９７）は変色を呈した。試料２１は目で分かるほどの純白でない青色／灰色を有した。この試料はその後、純白でない青色／灰色の見た目を有するインクをもたらし、このインクは目に見えて純白でない青色／灰色を有する白色基材上の塗装パッチももたらした。
【００６９】
試料１〜２０を用いて調製された他の全てのインクおよび塗料は白色の外見であった。
【００７０】
比較例１：乾燥α−ＡＯＭおよび湿潤Ｘ−ＡＯＭの比較
ＬＯＤ＝８．３９を有する乾燥α−ＡＯＭの試料を、ＬＯＤ＝８．４１を有する湿潤Ｘ−ＡＯＭの試料と比較した。湿潤Ｘ−ＡＯＭは、米国特許第４７６２７００号および同第６２３５２６１号に開示されているように、水性スラリー系または湿式経路を用いて調製した。
【００７１】
両方のＡＯＭ試料を以下の通りの溶剤系インクへと配合した：
Ｅｌｖａｃｉｔｅ２０２８                        １５％
ＡＯＭ粉末試料                                  ３０％
変性エタノールＢ１００／酢酸エチル（３：１）    ５５％
各インクはＳｉｌｖｅｒｓｏｎ撹拌機を用いて調製し、ヘグマンゲージ上で測定したところ５ミクロン未満の最終粒径分布を有した。
【００７２】
両方のインクを、同じメーターバーを装着したＲＫ  Ｋ  Ｃｏｎｔｒｏｌ  Ｃｏａｔｅｒを用いて、５０ミクロンの白色ＰＥＴフィルム上にドローダウンした。次に、被覆された基材を、３０Ｗ  ＣＯ２レーザーを用いて画像形成させた。いずれの場合も、１ｃｍ２の正方形が２．８Ｊｃｍ−２のフルエンスで画像形成され、得られた光学濃度がＧｒｅｇｔａｇ−ＭａｃＢｅｔｈ  ＳｐｅｃｔｒｏＥｙｅ分光光度計（Ｄ６５、２°）を用いて測定された。
【００７３】
結果
ＬＯＤ＝８．３９を有する乾燥α−ＡＯＭ    ＯＤＢ＝１．０３
ＬＯＤ＝８．３９を有する湿潤Ｘ−ＡＯＭ    ＯＤＢ＝０．２８
【００７４】
これは、類似のＬＯＤにおいて、湿潤Ｘ−ＡＯＭよりも乾燥α−ＡＯＭの方が、レーザーイメージングにおける有効性がより大きいことを示している。
【００７５】
比較例２：ＵＶフレキソにおける乾燥α−ＡＯＭおよび湿潤Ｘ−ＡＯＭの比較
比較例１で使用した乾燥α−ＡＯＭ対湿潤Ｘ−ＡＯＭの同一試料を用いた。
【００７６】
以下のＵＶフレキソ配合物を作製した。
Ｌａｒｏｍｅｒ  ＰＯ３３Ｆ              ３４．８％
ＡＯＭ試料                              ２６．２％
Ｌａｒｏｍｅｒ  ＬＲ９０１３            ２０．２％
トリプロピレングリコールジアクリレート  １６．３％
Ｉｒｇａｃｕｒｅ１１７３                ２．５％
【００７７】
ＬａｒｏｍｅｒおよびＩｒｇａｃｕｒｅ製品はＢＡＳＦ製である。
【００７８】
フレキソ印刷法を用いてインクを５０ミクロンの白色ＰＥＴフィルムに塗布し、Ｊｅｎｔｏｎ  ＵＶ硬化コンベア装置を用いて硬化させた。
【００７９】
次に塗料を、ＣＯ２レーザーを用いて画像形成させた。
【００８０】
ＬＯＤ＝８．３９を有する乾燥α−ＡＯＭ    ＯＤＢ＝０．８１
ＬＯＤ＝８．３９を有する湿潤Ｘ−ＡＯＭ    ＯＤＢ＝０．１９
【００８１】
比較例３：プラスチックマーキングにおける乾燥α−ＡＯＭおよび湿潤Ｘ−ＡＯＭの比較
比較例１で使用した乾燥α−ＡＯＭ対湿潤Ｘ−ＡＯＭの同一試料を用いた。
【００８２】
各ＡＯＭ試料を、１９０℃のバレル温度に設定した射出成形機を用いて、３％の荷重で、高密度ポリエチレン樹脂に溶融加工した。寸法５５ｍｍ×３０ｍｍの二重厚み（dual thickness）、２および４ｍｍ、の飾り板（plaque）を作製した。
【００８３】
飾り板を、３０Ｗ  ＣＯ２レーザーを用いて画像形成させた。
【００８４】
乾燥α−ＡＯＭベースの飾り板は、人間が容易に読み取れる黒色コードをもたらした。対照的に、Ｘ−ＡＯＭベースの飾り板は、不鮮明な薄灰色の、かろうじて判読できるコードをもたらした。
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
基材上または基材中に画像を与えるための方法であって、
（ｉ）  モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウムを含み；さらに、
（ｉｉ）  １００ｎｍ〜３２ミクロンの波長範囲内である放射線を吸収する放射線吸収剤を含む組成物、を基材に塗布し；
その後照射すること、
を含む、前記方法。
【請求項２】
放射線吸収剤がＮＩＲ吸収剤である、請求項１に記載の方法。
【請求項３】
ＮＩＲ吸収剤が、無機銅塩、例えばヒドロキシルリン酸銅（ＩＩ）；有機ＮＩＲ染料および顔料、例えばＮ，Ｎ，Ｎ，’Ｎ’−テトラキス（４−ジブチルアミノフェニル）−ｐ−ベンゾキノンビス（ヘキサフルオロアンチモン酸イミニウム）；不定比無機化合物、例えば還元型インジウムスズ酸化物、還元型酸化亜鉛、還元型酸化タングステン、金属タングステンブロンズ、例えばセシウムタングステンブロンズ、還元型アンチモンスズ酸化物；ドープした金属酸化物、例えばＡＺＯおよびＦＴＯ；並びに導電性ポリマー、例えばＰＥＤＯＴのうちの１つ以上から選択される請求項２に記載の方法。
【請求項４】
組成物がさらに追加の発色剤を含む、請求項１〜３のいずれか一項に記載の方法。
【請求項５】
組成物がさらに結合剤を含む、請求項１〜４のいずれか一項に記載の方法。
【請求項６】
基材が、紙、段ボール、プラスチックフィルム、硬質プラスチック、織物、ガラス、金属、箔、食料品および医薬品から選択される、請求項１〜５の何れか一項に記載の方法。
【請求項７】
組成物が液体インク配合物である、請求項１〜６のいずれか一項に記載の方法。
【請求項８】
組成物が水性、スクリーン、パッド、溶剤またはＵＶフレキソ液体インク配合物である、請求項７に記載の方法。
【請求項９】
無水強熱減量値が８．２０〜８．５０の範囲内である、請求項１〜８のいずれか一項に記載の方法。
【請求項１０】
無水強熱減量値が８．２２〜８．４０の範囲内である、請求項１〜９のいずれか一項に記載の方法。
【請求項１１】
無水強熱減量値が８．２４〜８．３８の範囲内である、請求項１〜１０のいずれか一項に記載の方法。
【請求項１２】
無水強熱減量値が８．３０〜８．３５の範囲内である、請求項１〜１１のいずれか一項に記載の方法。
【請求項１３】
照射が１００ｎｍ〜３２ミクロンの波長範囲内であり、好ましくは１０．６ミクロンの波長を有する、請求項１〜１２のいずれか一項に記載の方法。
【請求項１４】
照射がレーザーまたは一連のレーザー光源によって供給される、請求項１３に記載の方法。
【請求項１５】
レーザー照射がＣＯ２レーザーによって供給される、請求項１４に記載の方法。
【請求項１６】
レーザー照射がＮｄ：ＹＡＧレーザーによって供給される、請求項１４に記載の方法。
【請求項１７】
レーザー照射が半導体ダイオードレーザーによって供給される、請求項１４に記載の方法。
【請求項１８】
基材を請求項１に記載の組成物で被覆する工程、並びにカラーマーキングを生成するためにそれらの被覆された基材の一部をエネルギーに暴露する工程、を含む、マーク付き基材を作製するための請求項１〜１７のいずれか一項に記載の方法。
【請求項１９】
モリブデン酸アンモニウムの２１５〜２２５℃における１８０分間の熱分解によって入手可能であり、８．００〜８．８０の範囲の無水強熱減量値を有する、α−異性体形態の八モリブデン酸アンモニウムを含み、さらに１００ｎｍ〜３２ミクロンの波長範囲内である放射線を吸収する放射線吸収剤を含む、画像形成で使用するための液体インク組成物。
【請求項２０】
放射線吸収剤がＮＩＲ吸収剤である、請求項１９に記載の液体インク組成物。
【請求項２１】
ＮＩＲ吸収剤が、無機銅塩、例えばヒドロキシルリン酸銅（ＩＩ）；有機ＮＩＲ染料および顔料、例えばＮ，Ｎ，Ｎ，’Ｎ’−テトラキス（４−ジブチルアミノフェニル）−ｐ−ベンゾキノンビス（ヘキサフルオロアンチモン酸イミニウム）；不定比無機化合物、例えば還元型インジウムスズ酸化物、還元型酸化亜鉛、還元型酸化タングステン、金属タングステンブロンズ、例えばセシウムタングステンブロンズ、還元型アンチモンスズ酸化物；ドープした金属酸化物、例えばＡＺＯおよびＦＴＯ；並びに導電性ポリマー、例えばＰＥＤＯＴのうちの１つ以上から選択される、請求項２０に記載の液体インク組成物。
【請求項２２】
組成物がさらに結合剤を含む、請求項１９〜２１のいずれか一項に記載の液体インク組成物。
【請求項２３】
水性、スクリーン、パッド、溶剤またはＵＶフレキソ液体インク配合物である、請求項１９〜２２のいずれか一項に記載の液体インク組成物。
【請求項２４】
組成物が追加の発色剤を含む、請求項１９〜２３のいずれか一項に記載の液体インク組成物。
【国際調査報告】
2018507794.tif 000002
2018507794.tif 000003
2018507794.tif 000004